【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
(a)反応生成物の総重量に基づいて10重量％〜70重量％の、少なくとも1種のポリカルボン酸、またはその無水物、ハロゲン化物、アルキルエステル、もしくはラクトン誘導体と；
(b)反応生成物の総重量に基づいて、5重量％〜40重量％の、少なくとも1種のラクチド、乳酸、乳酸誘導体、またはそれらの組み合わせと；
(c)反応生成物の総重量に基づいて29重量％〜89重量％の、1種または複数種のポリアルコールと
の反応生成物を含む、ランダムポリエステルポリオールであって、
前記少なくとも1種のポリカルボン酸が、直鎖状もしくは分岐状の脂肪族二酸または芳香族二酸、脂環式二酸、少なくとも2の官能性を有するポリカルボン酸、およびそれらの混合物から選択され、
前記1種または複数種のポリアルコールが、1種または複数種のエチレングリコール、ジエチレングリコール、トリエチレングリコール、プロピレングリコール、ジプロピレングリコール、トリメチレングリコール、ブチレングリコール、ネオペンチルグリコール、2,2-ジメチル-1,3プロパンジオール、1,6-ヘキサンジオール、2-メチル-1,3-プロパンジオール、1,3-プロパングリコール、1,3-ブタンジオール、1,4-ブタンジオール、1,5-ペンタンジオール、1,2-シクロヘキサンジオール、1,3-シクロヘキサンジオール、1,3-シクロヘキサンジメタノール、1,4-シクロヘキサンジメタノール、レゾルシノール、ヒドロキノン；エチレンオキシド、プロピレンオキシド、もしくはそれらの組み合わせの縮合により誘導されるポリ(オキシアルキレン)ポリオール；グリセロール、ジグリセロール、トリメチロールプロパン、ペンタエリトリトール、ジペンタエリトリトール、エトキシル化トリメチロールプロパン、プロポキシル化トリメチロールプロパン、スクロース、グルコース、フルクトース、ソルビトール、マンニトール、およびそれらの組み合わせから選択され、
該ランダムポリエステルポリオールが、10.0またはそれ未満の酸価、400を超えて1100 mg KOH/gまでのOH価、および2〜6の官能性を有する、
ランダムポリエステルポリオール。
【請求項２】
ポリアルコールが、ネオペンチルグリコールおよびトリメチロールプロパンを含む、請求項1に記載のポリエステルポリオール。
【請求項３】
少なくとも1種のポリカルボン酸が、グルタル酸、アジピン酸、コハク酸、マレイン酸、フマル酸、セバシン酸、ピメリン酸、オクタン二酸、ドデカン二酸、アゼライン酸、フタル酸、テレフタル酸、イソフタル酸、クエン酸、イソクエン酸、トリメリト酸、ピロメリト酸、トリメリト酸無水物、およびピロメリト酸無水物から選択される、請求項1または2に記載のポリエステルポリオール。
【請求項４】
ポリカルボン酸が、アジピン酸である、請求項1〜3のいずれか一項記載のポリエステルポリオール。
【請求項５】
ラクチドが、D-ラクチド、L-ラクチド、メソ-ラクチド、ラセミ体ラクチド、およびそれらの組み合わせから選択される、請求項1〜4のいずれか一項記載のポリエステルポリオール。
【請求項６】
ポリアルコール対ラクチドの重量比が、10：1〜0.7：1、好ましくは5：1〜1.1：1である、請求項1〜5のいずれか一項記載のポリエステルポリオール。
【請求項７】
25℃で500 cps〜15,000 cps未満の粘度を有する、請求項1〜6のいずれか一項記載のポリエステルポリオール。
【請求項８】
反応生成物が、天然油をさらに含む、請求項1〜7のいずれか一項記載のポリエステルポリオール。
【請求項９】
ポリウレタン組成物を調製するためのポリエステルポリオールブレンドであって、ポリエステルポリオールブレンドが、
(a)(i)反応生成物の総重量に基づいて10重量％〜70重量％の、少なくとも1種のポリカルボン酸、その誘導体、またはそれらの組み合わせと、
(ii)反応生成物の総重量に基づいて、5重量％〜40重量％の、少なくとも1種のラクチド、乳酸誘導体、またはそれらの組み合わせと、
(iii)反応生成物の総重量に基づいて29重量％〜89重量％の、1種または複数種のポリアルコールと
の反応生成物を含む、ランダムポリエステルポリオールであって、
前記少なくとも1種のポリカルボン酸が、直鎖状もしくは分岐状の脂肪族二酸または芳香族二酸、脂環式二酸、少なくとも2の官能性を有するポリカルボン酸、およびそれらの混合物から選択され、
前記1種または複数種のポリアルコールが、1種または複数種のエチレングリコール、ジエチレングリコール、トリエチレングリコール、プロピレングリコール、ジプロピレングリコール、トリメチレングリコール、ブチレングリコール、ネオペンチルグリコール、2,2-ジメチル-1,3プロパンジオール、1,6-ヘキサンジオール、2-メチル-1,3-プロパンジオール、1,3-プロパングリコール、1,3-ブタンジオール、1,4-ブタンジオール、1,5-ペンタンジオール、1,2-シクロヘキサンジオール、1,3-シクロヘキサンジオール、1,3-シクロヘキサンジメタノール、1,4-シクロヘキサンジメタノール、レゾルシノール、ヒドロキノン；エチレンオキシド、プロピレンオキシド、もしくはそれらの組み合わせの縮合により誘導されるポリ(オキシアルキレン)ポリオール；グリセロール、ジグリセロール、トリメチロールプロパン、ペンタエリトリトール、ジペンタエリトリトール、エトキシル化トリメチロールプロパン、プロポキシル化トリメチロールプロパン、スクロース、グルコース、フルクトース、ソルビトール、マンニトール、およびそれらの組み合わせから選択され、
400を超えて1100 mg KOH/gまでのOH価および2〜6の官能性を有する、ランダムポリエステルポリオール；
(b)任意で、ポリエステルポリオールブレンドの重量に基づいて0重量％〜60重量％の量の、少なくとも1種のオキサゾリジンまたは少なくとも1種のケチミン樹脂；および
(c)任意で、2種またはそれ以上の活性水素基を有する1種または複数種の追加成分
を含み、
ポリウレタン組成物が、コーティング、接着剤、シーラント、エラストマー、または発泡体である、
ポリエステルポリオールブレンド。
【請求項１０】
ポリアルコールが、ネオペンチルグリコールおよびトリメチロールプロパンを含む、請求項9に記載のポリエステルポリオールブレンド。
【請求項１１】
少なくとも1種のポリカルボン酸が、グルタル酸、アジピン酸、コハク酸、マレイン酸、フマル酸、セバシン酸、ピメリン酸、オクタン二酸、ドデカン二酸、アゼライン酸、フタル酸、テレフタル酸、イソフタル酸、クエン酸、イソクエン酸、トリメリト酸、ピロメリト酸、トリメリト酸無水物、およびピロメリト酸無水物から選択される、請求項9または10に記載のポリエステルポリオールブレンド。
【請求項１２】
ポリカルボン酸が、アジピン酸である、請求項11に記載のポリエステルポリオールブレンド。
【請求項１３】
ラクチドが、D-ラクチド、L-ラクチド、メソ-ラクチド、ラセミ体ラクチド、およびそれらの組み合わせから選択される、請求項9〜12のいずれか一項記載のポリエステルポリオールブレンド。
【請求項１４】
ポリアルコール対ラクチドの重量比が、10：1〜0.7：1、好ましくは5：1〜1.1：1である、請求項9〜13のいずれか一項記載のポリエステルポリオールブレンド。
【請求項１５】
ポリエステルポリオールが、25℃で500 cps〜15,000 cps未満の粘度を有する、請求項9〜14のいずれか一項記載のポリエステルポリオールブレンド。
【請求項１６】
1種または複数種の追加成分が、ポリエステルポリオール、ポリエーテルポリオール、ポリエーテルエステルポリオール、ポリカーボネートポリオール、アクリルポリオール、アミンポリオール、ポリカプロラクトン、シリコーン、ヒドロキシル含有チオエーテル、アスパラギン酸樹脂、およびケチミン樹脂から選択される、請求項9〜15のいずれか一項記載のポリエステルポリオールブレンド。
【請求項１７】
ランダムポリエステルポリオールが、ポリエステルポリオールブレンドの30重量％〜95重量％を構成する、請求項9〜16のいずれか一項記載のポリエステルポリオールブレンド。
【請求項１８】
オキサゾリジンが、ポリエステルポリオールブレンドの0を超えて60重量％までの量でポリエステルポリオールブレンドに存在する、請求項9〜17のいずれか一項記載のポリエステルポリオールブレンド。
【請求項１９】
A面およびB面を含む2部のポリウレタンコーティング組成物であって、
該B面が、
(1)(a)反応生成物の総重量に基づいて10重量％〜70重量％の、ポリカルボン酸、その誘導体、またはそれらの組み合わせと、
(b)反応生成物の総重量に基づいて、5重量％〜40重量％の、ラクチド、乳酸、乳酸誘導体、またはそれらの組み合わせと、
(c)反応生成物の総重量に基づいて29重量％〜89重量％の、1種または複数種のポリアルコールと
の反応生成物であり、400を超えて1100 mg KOH/gまでのOH価および2〜6の官能性を有する、ランダムポリエステルポリオール；および
(2)任意で、B面の総重量に基づいて0重量％〜60重量％の量で、少なくとも1種のオキサゾリジンまたは少なくとも1種のケチミン樹脂
を含み、かつ
該A面が、NCO基対OH基の割合を約0.9：1〜約1.3：1で提供する量で、少なくとも1種のイソシアナート、ポリイソシアナート、またはそれらの組み合わせを含む、
2部のポリウレタンコーティング組成物。
【請求項２０】
200 g/リットル未満のVOC含量を有する、請求項19記載のポリウレタンコーティング組成物。
【請求項２１】
NCO基対OH基の割合が、1.05：1である、請求項19または20記載のポリウレタンコーティング組成物。
【請求項２２】
ポリイソシアナートが、約3の公称官能性（nominal functionality）および約23重量パーセントのNCO含量を有するヘキサメチレンジイソシアナートのビウレットまたはイソシアヌレートである、請求項19〜21のいずれか一項記載のポリウレタンコーティング組成物。
【請求項２３】
ランダムポリエステルポリオール反応生成物が、B面の30重量％〜95重量％を構成する、請求項19〜22のいずれか一項記載のポリウレタンコーティング組成物。
【請求項２４】
(a)少なくとも1種の芳香族または脂肪族イソシアナート、ポリイソシアナート、またはそれらの組み合わせと；
(b)(i)反応生成物の総重量に基づいて10重量％〜70重量％の、少なくとも1種のポリカルボン酸、その誘導体、またはそれらの組み合わせと、
(ii)反応生成物の総重量に基づいて、5重量％〜40重量％の、少なくとも1種のラクチド、乳酸、乳酸誘導体、またはそれらの組み合わせと、
(iii)反応生成物の総重量に基づいて29重量％〜89重量％の、1種または複数種のポリアルコールと
の反応生成物であり、かつ400を超えて約1100 mg KOH/gまでのOH価および2〜6の官能性を有する、ポリエステルポリオールと；
(c)任意で、イソシアナート、ポリイソシアナート、またはそれらの組み合わせと反応する官能基を有する1種または複数種の追加成分と；
(d)任意で、(b)、(c)、および(d)の合計重量に基づいて0重量％〜60重量％の量のオキサゾリジンと
の反応生成物を含み、少なくとも60のショアD硬度を有する、架橋ポリウレタン組成物。
【請求項２５】
60回振動（oscillation）を超えるケーニッヒ硬度を有する、請求項24記載の架橋組成物。
【手続補正２】
【補正対象書類名】明細書
【補正対象項目名】００１３
【補正方法】変更
【補正の内容】
【００１３】
さらなる局面において、本技術は、
(a)少なくとも1種の脂肪族または芳香族イソシアナート、ポリイソシアナート、またはそれらの組み合わせと；
(b)(i)少なくとも1種のポリカルボン酸と、
(ii)少なくとも1種のラクチド、乳酸、乳酸誘導体、またはそれらの組み合わせと、
(iii)1種または複数種のポリアルコールと
の反応生成物であり、400を超えて約1100 mg KOH/gまでのOH価を有する、ポリエステルポリオールと；
(c)任意で、イソシアナート、ポリイソシアナート、またはそれらの組み合わせと反応する官能基を有する1種または複数種の追加成分と；
(d)任意で、(b)、(c)、および(d)の合計重量に基づいて0重量％〜60重量％の量のケチミンと
の反応生成物を含む、架橋ポリウレタンコーティングに関する。
[本発明1001]
(a)少なくとも1種のポリカルボン酸、またはその無水物、ハロゲン化物、アルキルエステル、もしくはラクトン誘導体と；
(b)少なくとも1種のラクチド、乳酸、乳酸誘導体、またはそれらの組み合わせと；
(c)1種または複数種のポリアルコールと
の反応生成物を含む、ランダムポリエステルポリオールであって、
10.0またはそれ未満の酸価、および400を超えて1100 mg KOH/gまでのOH価を有する、
ランダムポリエステルポリオール。
[本発明1002]
1種または複数種のポリアルコールが、ジオール、トリオール、および3を超える平均官能性を有するポリアルコール、ならびにそれらの組み合わせから選択される、本発明1001のポリエステルポリオール。
[本発明1003]
ポリアルコールが、1種または複数種のエチレングリコール、ジエチレングリコール、トリエチレングリコール、プロピレングリコール、ジプロピレングリコール、トリメチレングリコール、ブチレングリコール、ネオペンチルグリコール、2,2-ジメチル-1,3プロパンジオール、1,6-ヘキサンジオール、2-メチル-1,3-プロパンジオール、1,3-プロパングリコール、1,3-ブタンジオール、1,4-ブタンジオール、1,5-ペンタンジオール、1,2-シクロヘキサンジオール、1,3-シクロヘキサンジオール、1,3-シクロヘキサンジメタノール、1,4-シクロヘキサンジメタノール、レゾルシノール、ヒドロキノン；エチレンオキシド、プロピレンオキシド、もしくはそれらの組み合わせの縮合により誘導されるポリ(オキシアルキレン)ポリオール；グリセロール、ジグリセロール、トリメチロールプロパン、ペンタエリトリトール、ジペンタエリトリトール、エトキシル化トリメチロールプロパン、プロポキシル化トリメチロールプロパン、スクロース、グルコース、フルクトース、ソルビトール、マンニトール、およびそれらの組み合わせから選択される、本発明1002のポリエステルポリオール。
[本発明1004]
ポリアルコールが、ネオペンチルグリコールおよびトリメチロールプロパンを含む、本発明1001〜1003のいずれかのポリエステルポリオール。
[本発明1005]
少なくとも1種のポリカルボン酸が、直鎖状もしくは分岐状の脂肪族二酸または芳香族二酸、脂環式二酸、少なくとも2の官能性を有するポリカルボン酸、およびそれらの混合物から選択される、本発明1001〜1004のいずれかのポリエステルポリオール。
[本発明1006]
少なくとも1種のポリカルボン酸が、グルタル酸、アジピン酸、コハク酸、マレイン酸、フマル酸、セバシン酸、ピメリン酸、オクタン二酸、ドデカン二酸、アゼライン酸、フタル酸、テレフタル酸、イソフタル酸、クエン酸、イソクエン酸、トリメリト酸、ピロメリト酸、トリメリト酸無水物、およびピロメリト酸無水物から選択される、本発明1005のポリエステルポリオール。
[本発明1007]
ポリカルボン酸が、アジピン酸である、本発明1001〜1006のいずれかのポリエステルポリオール。
[本発明1008]
ラクチドが、D-ラクチド、L-ラクチド、メソ-ラクチド、ラセミ体ラクチド、およびそれらの組み合わせから選択される、本発明1001〜1007のいずれかのポリエステルポリオール。
[本発明1009]
反応生成物が、反応生成物を形成する成分の総重量に基づいて、約1重量％〜約40重量％、好ましくは5重量％〜28重量％のラクチドを含む、本発明1001〜1008のいずれかのポリエステルポリオール。
[本発明1010]
反応生成物が、反応生成物を形成する成分の総重量に基づいて29重量％〜89重量％の1種または複数種のポリアルコールを含む、本発明1001〜1009のいずれかのポリエステルポリオール。
[本発明1011]
反応生成物が、反応生成物を形成する成分の総重量に基づいて10重量％〜70重量％のポリカルボン酸を含む、本発明1001〜1010のいずれかのポリエステルポリオール。
[本発明1012]
400を超えて約800 mg KOH/gまでのOH価を有する、本発明1001〜1011のいずれかのポリエステルポリオール。
[本発明1013]
2.0またはそれを超える官能性を有する、本発明1001〜1012のいずれかのポリエステルポリオール。
[本発明1014]
ポリアルコール対ラクチドの重量比が、60：1〜0.7：1、好ましくは5：1〜1.1：1である、本発明1001〜1013のいずれかのポリエステルポリオール。
[本発明1015]
25℃で約500 cps〜約15,000 cps未満の粘度を有する、本発明1001〜1014のいずれかのポリエステルポリオール。
[本発明1016]
25℃で約1,000 cps〜約10,000 cps未満の粘度を有する、本発明1001〜1015のいずれかのポリエステルポリオール。
[本発明1017]
反応生成物が、天然油をさらに含む、本発明1001〜1016のいずれかのポリエステルポリオール。
[本発明1018]
ポリウレタン組成物を調製するためのポリエステルポリオールブレンドであって、ポリエステルポリオールブレンドが、
(a)(i)少なくとも1種のポリカルボン酸、その誘導体、またはそれらの組み合わせと、
(ii)少なくとも1種のラクチド、乳酸誘導体、またはそれらの組み合わせと、
(iii)1種または複数種のポリアルコールと
の反応生成物を含み、400を超えて1100 mg KOH/gまでのOH価を有する、ランダムポリエステルポリオール；
(b)任意で、ポリエステルポリオールブレンドの重量に基づいて0重量％〜60重量％の量の少なくとも1種のオキサゾリジン；および
(c)任意で、2種またはそれ以上の活性水素基を有する1種または複数種の追加成分
を含み、
ポリウレタン組成物が、コーティング、接着剤、シーラント、エラストマー、または発泡体である、
ポリエステルポリオールブレンド。
[本発明1019]
1種または複数種のポリアルコールが、ジオール、トリオール、および3を超える平均官能性を有するポリアルコール、ならびにそれらの組み合わせから選択される、本発明1018のポリエステルポリオールブレンド。
[本発明1020]
ポリアルコールが、1種または複数種のエチレングリコール、ジエチレングリコール、トリエチレングリコール、プロピレングリコール、ジプロピレングリコール、トリメチレングリコール、ブチレングリコール、ネオペンチルグリコール、2,2-ジメチル-1,3プロパンジオール、1,6-ヘキサンジオール、2-メチル-1,3-プロパンジオール、1,3-プロパングリコール、1,3-ブタンジオール、1,4-ブタンジオール、1,5-ペンタンジオール、1,2-シクロヘキサンジオール、1,3-シクロヘキサンジオール、1,3-シクロヘキサンジメタノール、1,4-シクロヘキサンジメタノール、レゾルシノール、ヒドロキノン；エチレンオキシド、プロピレンオキシド、もしくはそれらの組み合わせの縮合により誘導されるポリ(オキシアルキレン)ポリオール；グリセロール、ジグリセロール、トリメチロールプロパン、ペンタエリトリトール、ジペンタエリトリトール、エトキシル化トリメチロールプロパン、プロポキシル化トリメチロールプロパン、スクロース、グルコース、フルクトース、ソルビトール、およびマンニトール、ならびにそれらの組み合わせから選択される、本発明1019のポリエステルポリオールブレンド。
[本発明1021]
ポリアルコールが、ネオペンチルグリコールおよびトリメチロールプロパンを含む、本発明1018〜1020のいずれかのポリエステルポリオールブレンド。
[本発明1022]
少なくとも1種のポリカルボン酸が、直鎖状もしくは分岐状の脂肪族二酸または芳香族二酸、脂環式二酸、少なくとも2の官能性を有するポリカルボン酸、およびそれらの混合物から選択される、本発明1018〜1021のいずれかのポリエステルポリオールブレンド。
[本発明1023]
少なくとも1種のポリカルボン酸が、グルタル酸、アジピン酸、コハク酸、マレイン酸、フマル酸、セバシン酸、ピメリン酸、オクタン二酸、ドデカン二酸、アゼライン酸、フタル酸、テレフタル酸、イソフタル酸、クエン酸、イソクエン酸、トリメリト酸、ピロメリト酸、トリメリト酸無水物、およびピロメリト酸無水物から選択される、本発明1022のポリエステルポリオールブレンド。
[本発明1024]
ポリカルボン酸が、アジピン酸である、本発明1018〜1023のいずれかのポリエステルポリオールブレンド。
[本発明1025]
ラクチドが、D-ラクチド、L-ラクチド、メソ-ラクチド、ラセミ体ラクチド、およびそれらの組み合わせから選択される、本発明1018〜1024のいずれかのポリエステルポリオールブレンド。
[本発明1026]
反応生成物が、反応生成物を形成する成分の総重量に基づいて、約1重量％〜約40重量％、好ましくは5重量％〜28重量％のラクチドを含む、本発明1018〜1025のいずれかのポリエステルポリオールブレンド。
[本発明1027]
反応生成物が、反応生成物を形成する成分の総重量に基づいて29重量％〜89重量％の1種または複数種のポリアルコールを含む、本発明1018〜1026のいずれかのポリエステルポリオールブレンド。
[本発明1028]
反応生成物が、反応生成物を形成する成分の総重量に基づいて10重量％〜70重量％のポリカルボン酸を含む、本発明1018〜1027のいずれかのポリエステルポリオールブレンド。
[本発明1029]
ポリエステルポリオールが、400を超えて約800 mg KOH/gまでのOH価を有する、本発明1018〜1028のいずれかのポリエステルポリオールブレンド。
[本発明1030]
ポリエステルポリオールが、2.0またはそれを超える官能性を有する、本発明1018〜1029のいずれかのポリエステルポリオールブレンド。
[本発明1031]
ポリアルコール対ラクチドの重量比が、60：1〜0.7：1、好ましくは5：1〜1.1：1である、本発明1018〜1030のいずれかのポリエステルポリオールブレンド。
[本発明1032]
ポリエステルポリオールが、25℃で約500 cps〜約15,000 cps未満の粘度を有する、本発明1018〜1031のいずれかのポリエステルポリオールブレンド。
[本発明1033]
ポリエステルポリオールが、25℃で約1,000 cps〜約10,000 cps未満の粘度を有する、本発明1018〜1032のいずれかのポリエステルポリオールブレンド。
[本発明1034]
1種または複数種の追加成分が、ポリエステルポリオール、ポリエーテルポリオール、ポリエーテルエステルポリオール、ポリカーボネートポリオール、アクリルポリオール、アミンポリオール、ポリカプロラクトン、シリコーン、ヒドロキシル含有チオエーテル、アスパラギン酸樹脂、およびケチミン樹脂から選択される、本発明1018〜1033のいずれかのポリエステルポリオールブレンド。
[本発明1035]
ランダムポリエステルポリオールが、ポリエステルポリオールブレンドの30重量％〜95重量％を構成する、本発明1018〜1034のいずれかのポリエステルポリオールブレンド。
[本発明1036]
オキサゾリジンが、ポリエステルポリオールブレンドの0を超えて60重量％までの量でポリエステルポリオールブレンドに存在する、本発明1018〜1035のいずれかのポリエステルポリオールブレンド。
[本発明1037]
A面およびB面を含む2部のポリウレタンコーティング組成物であって、
該B面が、
(1)(a)ポリカルボン酸、その誘導体、またはそれらの組み合わせと、
(b)ラクチド、乳酸、乳酸誘導体、またはそれらの組み合わせと、
(c)1種または複数種のポリアルコールと
の反応生成物であり、400を超えて1100 mg KOH/gまでのOH価を有する、ランダムポリエステルポリオール；および
(2)任意で、B面の総重量に基づいて0重量％〜60重量％の量で少なくとも1種のオキサゾリジン
を含み、かつ
該A面が、NCO基対OH基の割合を約0.9：1〜約1.3：1で提供する量で、少なくとも1種のイソシアナート、ポリイソシアナート、またはそれらの組み合わせを含む、
2部のポリウレタンコーティング組成物。
[本発明1038]
200 g/リットル未満のVOC含量を有する、本発明1037のポリウレタンコーティング組成物。
[本発明1039]
NCO基対OH基の割合が、1.05：1である、本発明1037または1038のポリウレタンコーティング組成物。
[本発明1040]
ポリイソシアナートが、約3の公称官能性（nominal functionality）および約23重量パーセントのNCO含量を有するヘキサメチレンジイソシアナートのビウレットまたはイソシアヌレートである、本発明1037〜1039のいずれかのポリウレタンコーティング組成物。
[本発明1041]
ランダムポリエステルポリオール反応生成物が、反応生成物を形成する成分の総重量に基づいて29重量％〜89重量％の1種または複数種のポリアルコールを含む、本発明1037〜1040のいずれかのポリウレタンコーティング組成物。
[本発明1042]
ランダムポリエステルポリオール反応生成物が、反応生成物を形成する成分の総重量に基づいて10重量％〜70重量％のポリカルボン酸を含む、本発明1037〜1041のいずれかのポリウレタンコーティング組成物。
[本発明1043]
ランダムポリエステルポリオール反応生成物が、反応生成物を形成する成分の総重量に基づいて、1重量％〜40重量％、好ましくは5重量％〜28重量％のラクチドを含む、本発明1037〜1042のいずれかのポリウレタンコーティング組成物。
[本発明1044]
ランダムポリエステルポリオール反応生成物が、B面の30重量％〜95重量％を構成する、本発明1037〜1042のいずれかのポリウレタンコーティング組成物。
[本発明1045]
(a)少なくとも1種の芳香族または脂肪族イソシアナート、ポリイソシアナート、またはそれらの組み合わせと；
(b)(i)少なくとも1種のポリカルボン酸、その誘導体、またはそれらの組み合わせと、
(ii)少なくとも1種のラクチド、乳酸、乳酸誘導体、またはそれらの組み合わせと、
(iii)1種または複数種のポリアルコールと
の反応生成物であり、かつ400を超えて約1100 mg KOH/gまでのOH価を有する、ポリエステルポリオールと；
(c)任意で、イソシアナート、ポリイソシアナート、またはそれらの組み合わせと反応する官能基を有する1種または複数種の追加成分と；
(d)任意で、(b)、(c)、および(d)の合計重量に基づいて0重量％〜60重量％の量のオキサゾリジンと
の反応生成物を含み、少なくとも60のショアD硬度を有する、架橋ポリウレタン組成物。
[本発明1046]
60回振動（oscillation）を超えるケーニッヒ硬度を有する、本発明1045の架橋組成物。
[本発明1047]
ポリウレタン組成物を調製するためのポリエステルポリオールブレンドであって、ポリエステルポリオールブレンドが、
(a)(i)少なくとも1種のポリカルボン酸、その誘導体、またはそれらの組み合わせと、
(ii)少なくとも1種のラクチド、乳酸誘導体、またはそれらの組み合わせと、
(iii)1種または複数種のポリアルコールと
の反応生成物を含み、400を超えて1100 mg KOH/gまでのOH価を有する、ランダムポリエステルポリオール；
(b)任意で、ポリエステルポリオールブレンドの重量に基づいて0重量％〜60重量％の量で少なくとも1種のケチミン樹脂；および
(c)任意で、2種またはそれ以上の活性水素基を有する1種または複数種の追加成分
を含み、
ポリウレタン組成物が、コーティング、接着剤、シーラント、エラストマー、または発泡体である、
ポリエステルポリオールブレンド。
[本発明1048]
A面およびB面を含む2部のポリウレタンコーティング組成物であって、
該B面が、
(1)(a)ポリカルボン酸、その誘導体、またはそれらの組み合わせと、
(b)ラクチド、乳酸、乳酸誘導体、またはそれらの組み合わせと、
(c)1種または複数種のポリアルコールと
の反応生成物であり、400を超えて1100 mg KOH/gまでのOH価を有する、ランダムポリエステルポリオール；および
(2)任意で、B面の総重量に基づいて0重量％〜60重量％の量で少なくとも1種のケチミン樹脂
を含み、かつ
該A面が、NCO基対OH基の割合を約0.9：1〜約1.3：1で提供する量で、少なくとも1種のイソシアナート、ポリイソシアナート、またはそれらの組み合わせを含む、
2部のポリウレタンコーティング組成物。
[本発明1049]
(a)少なくとも1種の脂肪族または芳香族イソシアナート、ポリイソシアナート、またはそれらの組み合わせと；
(b)(i)少なくとも1種のポリカルボン酸と、
(ii)少なくとも1種のラクチド、乳酸、乳酸誘導体、またはそれらの組み合わせと、
(iii)1種または複数種のポリアルコールと
の反応生成物であり、400を超えて約1100 mg KOH/gまでのOH価を有する、ポリエステルポリオールと；
(c)任意で、イソシアナート、ポリイソシアナート、またはそれらの組み合わせと反応する官能基を有する1種または複数種の追加成分と；
(d)任意で、(b)、(c)、および(d)の合計重量に基づいて0重量％〜60重量％の量のケチミンと
の反応生成物を含む、架橋ポリウレタンコーティング。